КОМПОЗИЦИЯ ПОРОШКОВОГО ПОКРЫТИЯ, ПОДХОДЯЩАЯ ДЛЯ КОЙЛКОУТИНГА

1. Композиция порошкового покрытия, включающая:
(А) от 40 до 99 мас.%, по крайней мере, одной насыщенной сложной полиэфирной смолы, функционализированной карбоксильными группами, обладающей кислотным числом в интервале от 5 до 200,
(В) от 1 до 60 мас.%, по крайней мере, одного сложного глицидилового эфира и/или простого глицидилового эфира, выбранного из группы, состоящей из простых глицидиловых эфиров на основе алифатических, ароматических и/или циклоалифатических эпоксидных смол, триглицидилового эфира тримеллитовой кислоты (ТЭТК) и диглицидилового эфира терефталевой кислоты (ДЭТК), и
(С) от 0,01 до 40 мас.%, по крайней мере, одной добавки покрытия, пигмента и/или наполнителя, мас.% по отношению к общему весу композиции порошкового покрытия.
2. Композиция порошкового покрытия по п.1, в которой насыщенные сложные полиэфирные смолы, функционализированные карбоксильными группами, обладают численным значением молекулярной массы Mn в интервале, например, от 2000 до 10000, Mn определяется гель-проникающей хроматографией (ГПХ) с использованием в качестве стандарта полистирола.
3. Композиция порошкового покрытия по п.1, где насыщенные сложные полиэфирные смолы, функционализированные карбоксильными группами, имеют температуру стеклования Тс в интервале, от 35 до 80°С, определяемой дифференциальной сканирующей калориметрией (ДСК).
4. Композиция порошкового покрытия по пп.1-2, где ТЭТК и ДЭТК используются в качестве компонента В.
5. Композиция порошкового покрытия по пп.1-3, где содержание компонента А находится в интервале от 40 мас.% до 95 мас.%.
6. Композиция порошкового покрытия по п.п.1-3, где содержание компонента В находится в интервале от 2 мас.% до 30 мас.%.
7. Способ получения порошковых покрытий с использованием композиции порошкового покрытия по пп.1-5.
8. Способ по п.7, с использованием технологии койлкоутинга.
9. Способ по п.7, в котором технология койлкоутинга используется при высокой скорости >50 м/мин.
10. Поверхность субстрата, покрытая композицией порошкового покрытия согласно пп.1-5 и отвержденная.
11. Поверхность субстрата по п.10, где субстрат является металлическим.